(57)【要約】【課題】微細パターン塗布をする場合に、塗布性、樹脂硬化性、ポットライフおよびはんだ溶融性が優れた微細パターン塗布用はんだ組成物を提供すること。【解決手段】本発明の微細パターン塗布用はんだ組成物は、（Ａ）２４０℃以下の融点を有する鉛フリーはんだ粉末７０質量％以上９２質量％以下と、（Ｂ）エポキシ樹脂、（Ｃ）単量体であり、２５℃において液状のグリシジル基含有化合物、（Ｄ）活性剤、（Ｅ）硬化剤および（Ｆ）チクソ剤を含有する熱硬化性樹脂組成物８質量％以上３０質量％以下とを含有し、前記（Ａ）鉛フリーはんだ粉末は、１分子中に１つ以上の水酸基を有する、脂肪族モノカルボン酸または芳香族モノカルボン酸を、被処理はんだ粉末の表面に、付着させ、吸着させ、または、結合させてなるものであり、前記（Ａ）鉛フリーはんだ粉末の平均粒子径が、１μｍ以上２０μｍ以下であることを特徴とするものである。【選択図】なし【特許請求の範囲】
【請求項１】
（Ａ）２４０℃以下の融点を有する鉛フリーはんだ粉末７０質量％以上９２質量％以下と、（Ｂ）エポキシ樹脂、（Ｃ）単量体であり、２５℃において液状のグリシジル基含有化合物、（Ｄ）活性剤、（Ｅ）硬化剤および（Ｆ）チクソ剤を含有する熱硬化性樹脂組成物８質量％以上３０質量％以下とを含有し、
前記（Ａ）鉛フリーはんだ粉末は、１分子中に１つ以上の水酸基を有する、脂肪族モノカルボン酸または芳香族モノカルボン酸を、被処理はんだ粉末の表面に、付着させ、吸着させ、または、結合させてなるものであり、
前記（Ａ）鉛フリーはんだ粉末の平均粒子径が、１μｍ以上２０μｍ以下である
ことを特徴とする微細パターン塗布用はんだ組成物。
【請求項２】
請求項１に記載の微細パターン塗布用はんだ組成物において、
前記（Ｃ）グリシジル基含有化合物は、温度２５℃にてＥ型粘度計で測定した粘度が、１ｍＰａ・ｓ以上２０００ｍＰａ・ｓ以下であるものである
ことを特徴とする微細パターン塗布用はんだ組成物。
【請求項３】
請求項１または請求項２に記載の微細パターン塗布用はんだ組成物において、
前記（Ａ）鉛フリーはんだ粉末は、スズとビスマスとの合金からなる
ことを特徴とする微細パターン塗布用はんだ組成物。
【請求項４】
請求項１〜請求項３のいずれか一項に記載の微細パターン塗布用はんだ組成物において、
前記（Ｂ）エポキシ樹脂は、２５℃において液状のものである
ことを特徴とする微細パターン塗布用はんだ組成物。
【請求項５】
請求項１〜請求項４のいずれか一項に記載の微細パターン塗布用はんだ組成物において、
前記（Ｄ）活性剤は、（Ｄ１）ジカルボン酸と、（Ｄ２）有機酸アミン塩とを含有する
ことを特徴とする微細パターン塗布用はんだ組成物。
【発明の詳細な説明】
【技術分野】
【０００１】
本発明は、ジェットディスペンサーなどによりはんだ組成物を微細パターンに塗布するためのはんだ組成物に関する。
【背景技術】
【０００２】
近年、電子機器の小型軽量化が進むと同時に、配線基板の高密度実装化が進んでいる。そして、実装する電子部品も小型化が進むにつれ、接続端子ピッチも小さくなっている。その結果、接続端子自身も小さくする必要があるため、電子部品と配線基板との接続強度が弱くなってしまう。その強化策の一つとして、電子部品と配線基板との間にアンダーフィル剤を入れて硬化させる方法も実用化されている。しかし、実装工程が長くなる、或いは電子部品または接合不良が発見されたときにリペアーができないという欠点がある。
【０００３】
そこで、電子部品と配線基板との接続強度をはんだペーストにより向上することが求められており、例えば、熱硬化性樹脂、有機酸、溶剤および硬化剤を含有するフラックスと、はんだ粉末とを含有するはんだペーストが提案されている（例えば、特許文献１）。
また、このようなはんだペーストでは、様々な塗布形式で塗布することが求められている。そのうちの一つとして、近年、ジェットディスペンサーによりはんだペーストを微細パターンに塗布することが求められている。また、この場合、微細パターンのサイズに応じて、はんだ粉末の粒子径を小さくする必要がある。
【先行技術文献】
【特許文献】
【０００４】
【特許文献１】特開２００１−２１９２９４号公報
【発明の概要】
【発明が解決しようとする課題】
【０００５】
特許文献１に記載のはんだペーストでは、熱硬化性があるために、電子部品と配線基板との接続強度を補強できる（このようなはんだペーストを、熱硬化性のはんだ組成物ともいう）。しかしながら、特許文献１に記載のはんだペーストを用いてジェットディスペンサーによりはんだペーストを微細パターンに塗布する（このような塗布形式を、微細パターン塗布ともいう）場合には以下の（i）および（ii）のような問題がある。
（i）微細パターン塗布での塗布性の観点から、はんだ粉末の粒子径を小さくする必要がある。しかし、この場合、はんだ粉末の表面積が増加し、表面の酸化膜が増えるために、はんだ溶融性が低下してしまう。一方で、はんだ溶融性を高めるために、有機酸などの活性剤の酸価を高めることや配合量を多くすることなどが考えられる。しかし、このようにすると、ポットライフが著しく低下するという問題がある。
（ii）微細パターン塗布での塗布性の観点から、はんだ粉末の粒子径を小さくすると、はんだペーストの粘度が高くなってしまう。そこで、はんだペーストの粘度を低くする必要があるために、組成物中の溶剤比率を高めなければならない。しかし、この場合、樹脂中に残存する溶剤が多くなるために、樹脂硬化性が低下してしまう。
以上のように、はんだペーストを用いて微細パターン塗布をする場合には、塗布性、樹脂硬化性、ポットライフおよびはんだ溶融性の全てを満たすことは困難であった。
【０００６】
そこで、本発明は、微細パターン塗布をする場合に、塗布性、樹脂硬化性、ポットライフおよびはんだ溶融性が優れた微細パターン塗布用はんだ組成物を提供することを目的とする。
【課題を解決するための手段】
【０００７】
本発明の微細パターン塗布用はんだ組成物は、（Ａ）２４０℃以下の融点を有する鉛フリーはんだ粉末７０質量％以上９２質量％以下と、（Ｂ）エポキシ樹脂、（Ｃ）単量体であり、２５℃において液状のグリシジル基含有化合物、（Ｄ）活性剤、（Ｅ）硬化剤および（Ｆ）チクソ剤を含有する熱硬化性樹脂組成物８質量％以上３０質量％以下とを含有し、前記（Ａ）鉛フリーはんだ粉末は、１分子中に１つ以上の水酸基を有する、脂肪族モノカルボン酸または芳香族モノカルボン酸を、被処理はんだ粉末の表面に、付着させ、吸着させ、または、結合させてなるものであり、前記（Ａ）鉛フリーはんだ粉末の平均粒子径が、１μｍ以上２０μｍ以下であることを特徴とするものである。
【０００８】
本発明の微細パターン塗布用はんだ組成物においては、前記（Ｃ）グリシジル基含有化合物は、温度２５℃にてＥ型粘度計で測定した粘度が、１ｍＰａ・ｓ以上２０００ｍＰａ・ｓ以下であるものであることが好ましい。
本発明の微細パターン塗布用はんだ組成物においては、前記（Ａ）鉛フリーはんだ粉末は、スズとビスマスとの合金からなることが好ましい。
本発明の微細パターン塗布用はんだ組成物においては、前記（Ｂ）エポキシ樹脂は、２５℃において液状のものであることが好ましい。
本発明の微細パターン塗布用はんだ組成物においては、前記（Ｄ）活性剤は、（Ｄ１）ジカルボン酸と、（Ｄ２）有機酸アミン塩とを含有することが好ましい。
【０００９】
なお、本発明の微細パターン塗布用はんだ組成物が、塗布性、樹脂硬化性、ポットライフおよびはんだ溶融性の全てにおいて優れる理由は必ずしも定かではないが、本発明者らは以下のように推察する。
すなわち、本発明のはんだ組成物では、微細パターン塗布での塗布性の観点から、（Ａ）鉛フリーはんだ粉末の粒子径を十分に小さくしている。一方で、この場合、はんだ粉末の表面積が増加し、表面の酸化膜が増えるために、はんだ溶融性が低下する傾向がある。しかし、本発明のはんだ組成物においては、（Ａ）鉛フリーはんだ粉末は、１分子中に１つ以上の水酸基を有する、脂肪族モノカルボン酸または芳香族モノカルボン酸を、被処理はんだ粉末の表面に、付着させ、吸着させ、または、結合させている。このような場合、（Ａ）鉛フリーはんだ粉末の表面では、金属とカルボン酸との間で結合のような状態となっており、はんだ粉末の表面は、１分子中に１つ以上の水酸基を有する、脂肪族モノカルボン酸または芳香族モノカルボン酸の皮膜により覆われている。これにより、はんだ粉末の表面の酸化を抑制でき、はんだ溶融性を向上できる。また、はんだ粉末の酸化による特性の劣化を防止でき、はんだ組成物のポットライフを向上できる。
また、本発明のはんだ組成物は、必須成分として溶剤を含有していない。本発明のような熱硬化性のはんだ組成物においては、リフロー時などに溶剤が残留していると、樹脂硬化性が不十分となるという問題がある。しかし、本発明のはんだ組成物では、リフロー時などに溶剤が残留していないために、樹脂硬化性が高くなる。一方で、溶剤により粘度を調整できない場合には、粒子径が小さいはんだ粉末を使用したはんだ組成物を低粘度とすることができず、微細パターン塗布での塗布性が悪くなる。しかし、本発明のはんだ組成物では、（Ｂ）エポキシ樹脂、（Ｄ）活性剤および（Ｆ）チクソ剤の他に、（Ｃ）グリシジル基含有化合物で粘度を調整することができ、十分に低い粘度とできる。上記のようにして、本発明のはんだ組成物では、塗布性、樹脂硬化性、ポットライフおよびはんだ溶融性の全てを満たすことができるものと本発明者らは推察する。
【発明の効果】
【００１０】
本発明によれば、微細パターン塗布をする場合に、塗布性、樹脂硬化性、ポットライフおよびはんだ溶融性が優れた微細パターン塗布用はんだ組成物を提供できる。
【発明を実施するための形態】
【００１１】
本発明のはんだ組成物は、以下説明する（Ａ）鉛フリーはんだ粉末７０質量％以上９２質量％以下と、以下説明する（Ｂ）エポキシ樹脂、（Ｃ）グリシジル基含有化合物、（Ｄ）活性剤、（Ｅ）硬化剤および（Ｆ）チクソ剤を含有する熱硬化性樹脂組成物８質量％以上３０質量％以下とを含有するものである。
前記（Ａ）鉛フリーはんだ粉末の含有量が７０質量％未満の場合（熱硬化性樹脂組成物の含有量が３０質量％を超える場合）には、得られるはんだ組成物にて接着した場合に、電子部品および配線基板の間に十分なはんだ接合を形成できず、電子部品および配線基板の間の導電性が不十分となる。他方、前記（Ａ）鉛フリーはんだ粉末の含有量が９２質量％を超える場合（熱硬化性樹脂組成物の含有量が８質量％未満の場合）には、はんだ粉末の粒子径を大きくしなければならず、微細パターン塗布が困難になる。また、得られるはんだ組成物において、微細パターン塗布での塗布性の観点から、前記（Ａ）鉛フリーはんだ粉末の含有量は、７５質量％以上９０質量％以下であることが好ましく、８０質量％以上８５質量％以下であることがより好ましい。
【００１２】
［（Ａ）鉛フリーはんだ粉末］
本発明に用いる（Ａ）鉛フリーはんだ粉末は、脂肪族モノカルボン酸または芳香族モノカルボン酸を、被処理はんだ粉末の表面に、付着させ、吸着させ、または、結合させてなるものである。
【００１３】
本発明に用いる脂肪族モノカルボン酸または芳香族モノカルボン酸は、１分子中に１つ以上の水酸基を有するものであることが必要である。
前記脂肪族モノカルボン酸における炭化水素基の炭素数は、１２以上２０以下であることが好ましい。前記芳香族モノカルボン酸における炭化水素基の炭素数は、６以上であることが好ましく、６以上１８以下であることがより好ましい。炭素数が前記下限未満では、はんだ粉末の酸化による物性の劣化を防止できない傾向にある。
【００１４】
前記脂肪族モノカルボン酸としては、ヒドロキシエナント酸、ヒドロキシカプリン酸、ヒドロキシラウリル酸、ヒドロキシミリスチン酸、ヒドロキシペンタデシル酸、ヒドロキシパルミチン酸、ヒドロキシマルガリン酸、ヒドロキシステアリン酸などが挙げられる。
前記芳香族モノカルボン酸としては、ヒドロキシ安息香酸（４−ヒドロキシ安息香酸、サリチル酸など）、ジヒドロキシ安息香酸（２，４−ヒドロキシ安息香酸など）、ヒドロキシナフタレン酸、ジヒドロキシヒドロキシナフタレン酸などが挙げられる。
【００１５】
本発明に用いる被処理はんだ粉末は、２４０℃以下の融点を有するものである。この被処理はんだ粉末の融点が２４０℃を超えるものを用いる場合には、はんだ組成物における通常の接着温度では鉛フリーはんだ粉末を溶融させることが困難となる。また、この被処理はんだ粉末の融点は、接着温度を低くするという観点から、１８０℃以下であることが好ましく、１７０℃以下であることがより好ましく、１５０℃以下であることが特に好ましい。
なお、鉛フリーはんだ粉末とは、鉛を添加しないはんだ金属または合金の粉末のことをいう。ただし、鉛フリーはんだ粉末中に、不可避的不純物として鉛が存在することは許容されるが、この場合に、鉛の量は、１００質量ｐｐｍ以下であることが好ましい。
【００１６】
前記（Ａ）鉛フリーはんだ粉末は、スズ（Ｓｎ）、銅（Ｃｕ）、銀（Ａｇ）、ビスマス（Ｂｉ）、アンチモン（Ｓｂ）、インジウム（Ｉｎ）および亜鉛（Ｚｎ）からなる群から選択される少なくとも１種の金属を含むことが好ましい。これらの中でも、はんだ粉末の融点の観点から、スズとビスマスとの合金からなることがより好ましい。
また、前記（Ａ）成分がスズとビスマスとの合金からなる場合、前記（Ａ）成分におけるビスマスの含有量は、スズとビスマスとの合計量１００質量％に対して、５８質量％以下であることが好ましい。
【００１７】
前記（Ａ）鉛フリーはんだ粉末における具体的なはんだ組成（質量比率）としては、以下のようなものを例示できる。
２元系合金としては、例えば、９５．３Ａｇ／４．７ＢｉなどのＡｇ−Ｂｉ系、６６Ａｇ／３４ＬｉなどのＡｇ−Ｌｉ系、３Ａｇ／９７ＩｎなどのＡｇ−Ｉｎ系、６７Ａｇ／３３ＴｅなどのＡｇ−Ｔｅ系、９７．２Ａｇ／２．８ＴｌなどのＡｇ−Ｔｌ系、４５．６Ａｇ／５４．４ＺｎなどのＡｇ−Ｚｎ系、８０Ａｕ／２０ＳｎなどのＡｕ−Ｓｎ系、５２．７Ｂｉ／４７．３ＩｎなどのＢｉ−Ｉｎ系、３５Ｉｎ／６５Ｓｎ、５１Ｉｎ／４９Ｓｎ、５２Ｉｎ／４８ＳｎなどのＩｎ−Ｓｎ系、８．１Ｂｉ／９１．９ＺｎなどのＢｉ−Ｚｎ系、４３Ｓｎ／５７Ｂｉ、４２Ｓｎ／５８ＢｉなどのＳｎ−Ｂｉ系、９８Ｓｎ／２Ａｇ、９６．５Ｓｎ／３．５Ａｇ、９６Ｓｎ／４Ａｇ、９５Ｓｎ／５ＡｇなどのＳｎ−Ａｇ系、９１Ｓｎ／９Ｚｎ、３０Ｓｎ／７０ＺｎなどのＳｎ−Ｚｎ系、９９．３Ｓｎ／０．７ＣｕなどのＳｎ−Ｃｕ系、９５Ｓｎ／５ＳｂなどのＳｎ−Ｓｂ系が挙げられる。
３元系合金としては、例えば、９５．５Ｓｎ／３．５Ａｇ／１ＩｎなどのＳｎ−Ａｇ−Ｉｎ系、８６Ｓｎ／９Ｚｎ／５Ｉｎ、８１Ｓｎ／９Ｚｎ／１０ＩｎなどのＳｎ−Ｚｎ−Ｉｎ系、９５．５Ｓｎ／０．５Ａｇ／４Ｃｕ、９６．５Ｓｎ／３．０Ａｇ／０．５Ｃｕ、９８．３Ｓｎ／１．０Ａｇ／０．７Ｃｕ、９９．０Ｓｎ／０．３Ａｇ／０．７ＣｕなどのＳｎ−Ａｇ−Ｃｕ系、９０．５Ｓｎ／７．５Ｂｉ／２Ａｇ、４１．０Ｓｎ／５８Ｂｉ／１，０ＡｇなどのＳｎ−Ｂｉ−Ａｇ系、８９．０Ｓｎ／８．０Ｚｎ／３．０ＢｉなどのＳｎ−Ｚｎ−Ｂｉ系が挙げられる。
その他の合金としては、Ｓｎ／Ａｇ／Ｃｕ／Ｂｉ系などが挙げられる。
【００１８】
また、前記（Ａ）鉛フリーはんだ粉末の平均粒子径は、１μｍ以上２０μｍ以下であることが好ましく、１μｍ以上１５μｍ以下であることがより好ましく、２μｍ以上１２μｍ以下であることが特に好ましい。鉛フリーはんだ粉末の平均粒子径が前記下限未満では、はんだ粉末の溶融性が低下する傾向にあり、他方、前記上限を超えると、微細パターン塗布での塗布性が低下する傾向にある。なお、平均粒子径は、レーザー回折散乱法粒度分布測定装置により測定できる。
【００１９】
前記（Ａ）鉛フリーはんだ粉末を作製する方法としては、例えば、次のような方法を採用できる。
例えば、前記脂肪族モノカルボン酸または前記芳香族モノカルボン酸を含有する溶液を準備し、この溶液中に前記被処理はんだ粉末を浸漬し、その後、洗浄して乾燥することで、前記（Ａ）鉛フリーはんだ粉末を作製できる。なお、前記（Ａ）鉛フリーはんだ粉末の製造方法は、この方法に限定されない。
【００２０】
前記溶液に用いる溶媒は、前記脂肪族モノカルボン酸または前記芳香族モノカルボン酸を溶解できるものであれば特に限定されない。このような溶媒としては、アルコール類などが挙げられる。
はんだ粉末の処理条件については、適宜設定することができ、特に限定されないが、例えば、前記溶液の濃度は、５質量％以上３０質量％以下であることが好ましい。また、前記溶液の温度は、２０℃以上８０℃以下であることが好ましい。前記溶液への浸漬時間は、１０分間以上５時間以下であることが好ましい。
【００２１】
［（Ｂ）エポキシ樹脂］
本発明に用いる（Ｂ）エポキシ樹脂としては、公知のエポキシ樹脂を適宜用いることができる。このようなエポキシ樹脂としては、例えば、ビスフェノールＡ型、ビスフェノールＦ型、ビフェニル型、ナフタレン型、クレゾールノボラック型、フェノールノボラック型、およびジシクロペンタジエン型などのエポキシ樹脂が挙げられる。これらのエポキシ樹脂は１種を単独で用いてもよく、２種以上を混合して用いてもよい。また、これらのエポキシ樹脂は、金属粒子の分散性およびペースト粘度を調整できるという観点から、液状ビスフェノールＡ型、液状ビスフェノールＦ型、液状水添タイプのビスフェノールＡ型などの常温（２５℃）で液状のものを含有することが好ましく、常温で固形のものを用いる場合には、常温で液状のものと併用することが好ましい。
【００２２】
前記（Ｂ）エポキシ樹脂の含有量としては、熱硬化性樹脂組成物１００質量％に対して、３０質量％以上８０質量％以下であることが好ましく、４０質量％以上７０質量％以下であることがより好ましく、５０質量％以上６５質量％以下であることが特に好ましい。エポキシ樹脂の含有量が前記下限未満では、電子部品を固着させるために十分な強度が得られない傾向にあり、他方、前記上限を超えると、熱硬化性樹脂組成物中の硬化成分の含有量が減少し、熱硬化性樹脂を硬化せしめる速度が遅延しやすい傾向にある。
【００２３】
［（Ｃ）グリシジル基含有化合物］
本発明に用いる（Ｃ）グリシジル基含有化合物は、単量体であり、２５℃において液状のものである。本発明における熱硬化性樹脂組成物においては、前記エポキシ樹脂の一部を、このようなグリシジル基含有化合物に置き換えることにより、熱硬化性樹脂組成物の硬化性等の諸特性を維持しつつ、熱硬化性樹脂組成物における粘度をより好適な範囲に調整することができる。
このような（Ｃ）グリシジル基含有化合物においては、温度２５℃にてＥ型粘度計で測定した粘度が、１ｍＰａ・ｓ以上２０００ｍＰａ・ｓ以下であることが好ましく、５ｍＰａ・ｓ以上１００ｍＰａ・ｓ以下であることがより好ましい。
【００２４】
前記（Ｃ）グリシジル基含有化合物としては、公知のグリシジル基含有化合物を適宜用いることができる。このようなグリシジル基含有化合物としては、単官能であってもよく、多官能であってもよい。これらは１種を単独で用いてもよく、２種以上を混合して用いてもよい。
単官能グリシジル基含有化合物としては、例えば、メチルグリシジルエーテル、エチルグリシジルエーテル、ブチルグリシジルエーテル、フェニルグリシジルエーテル、２−エチルヘキシルグリシジルエーテル、デシルグリシジルエーテル、ステアリルグリシジルエーテル、アリルグリシジルエーテル、２−メチルオクチルグリシジルエーテル、メトキシポリエチレングリコールモノグリシジルエーテル、エトキシポリエチレングリコールモノグリシジルエーテル、ブトキシポリエチレングリコールモノグリシジルエーテル、フェノキシポリエチレングリコールモノグリシジルエーテル、ｐ−ターシャリーブチルフェニルグリシジルエーテル、ｓｅｃ−ブチルフェニルグリシジルエーテル、ｎ−ブチルフェニルグリシジルエーテル、フェニルフェノールグリシジルエーテル、クレジルグリシジルエーテル、ジブロモクレジルグリシジルエーテルなどが挙げられる。これらの単官能グリシジル基含有化合物の中でも、粘度の調整のしやすさの観点から、フェニルグリシジルエーテルが特に好ましい。
多官能グリシジル基含有化合物としては、シクロヘキシルジメタノールジグリシジルエーテル、１，４−ブタンジオールジグリシジルエーテルなどが挙げられる。
【００２５】
前記（Ｃ）グリシジル基含有化合物の含有量としては、熱硬化性樹脂組成物１００質量％に対して、５質量％以上４０質量％以下であることが好ましく、１０質量％以上３０質量％以下であることがより好ましい。グリシジル基含有化合物の含有量が前記下限未満では、熱硬化性樹脂組成物の粘度を調整するという効果が得られにくい傾向にあり、他方、前記上限を超えると、熱硬化性樹脂組成物の硬化性などの諸特性が低下する傾向にある。
【００２６】
［（Ｄ）活性剤］
本発明に用いる（Ｄ）活性剤は、（Ｄ１）炭素数４〜７のジカルボン酸と、（Ｄ２）アミンと有機酸との塩である有機酸アミン塩とを含有することが好ましい。なお、前記（Ｄ１）成分および前記（Ｄ２）成分以外の公知の活性剤をさらに含有していてもよい。
前記（Ｄ１）成分は、炭素数４〜７のジカルボン酸であることが好ましい。炭素数が４未満であると、はんだ組成物におけるポットライフが不十分となる傾向にある。他方、炭素数が７を超えると、はんだ組成物におけるはんだぬれ性が不十分となる傾向にある。
前記（Ｄ１）成分としては、アジピン酸、２，４−ジエチルグルタル酸、２，２−ジエチルグルタル酸、３−メチルグルタル酸、グルタル酸、コハク酸が挙げられる。これらは１種を単独で用いてもよく、２種以上を混合して用いてもよい。これらの（Ｃ１）成分の中でも、ポットライフとはんだぬれ性とのバランスの観点から、アジピン酸、グルタル酸などが好ましい。
【００２７】
前記（Ｄ１）成分の含有量としては、熱硬化性樹脂組成物１００質量％に対して、０．５質量％以上１０質量％以下であることが好ましく、２質量％以上６質量％以下であることがより好ましい。（Ｄ１）成分の含有量が前記下限未満では、はんだぬれ性が低下する傾向にあり、他方、前記上限を超えると、ポットライフが低下する傾向にある。
【００２８】
前記（Ｄ２）成分は、アミンと有機酸との塩である有機酸アミン塩であることが好ましい。
前記（Ｄ２）成分は、熱重量示差熱分析（ＴＧ／ＤＴＡ）にて測定した軟化点（溶融・分解開始温度ともいう）が、９０℃以上２１０℃以下であることが好ましく、１１０℃以上１５０℃以下であることがより好ましい。軟化点が前記下限未満では、ポットライフが低下する傾向にあり、他方、前記上限を超えると、はんだぬれ性が低下する傾向にある。ここで、軟化点は、以下のようなに方法より測定できる。
有機酸アミン塩を試料として１０ｍｇ±３ｍｇ秤量し、３０℃〜２５０℃まで加熱しつつ、下記条件にて、ＴＧ／ＤＴＡ測定を行う。なお、リファレンスとしては、不活性なアルミナ粉末を１０ｍｇ±３ｍｇ秤量し使用する。
測定装置：セイコーインスツルメンツ社製の「ＴＧ／ＤＴＡ６２００」
雰囲気：大気
昇温レート：１０℃／ｍｉｎ
【００２９】
前記アミンとしては、適宜公知のアミンを用いることができる。このようなアミンは、芳香族アミンであってもよく、脂肪族アミンであってもよい。これらは１種を単独で用いてもよく、２種以上を混合して用いてもよい。このようなアミンとしては、有機酸アミン塩の安定性などの観点から、炭素数３〜１３のアミンを用いることが好ましく、炭素数４〜７の１級アミンを用いることがより好ましい。
前記芳香族アミンとしては、ベンジルアミン、アニリン、１，３−ジフェニルグアニジンなどが挙げられる。
前記脂肪族アミンとしては、プロピルアミン、ブチルアミン、ペンチルアミン、ヘキシルアミン、ヘプチルアミン、オクチルアミン、シクロヘキシルアミン、トリエタノールアミンなどが挙げられる。
【００３０】
前記有機酸としては、適宜公知の有機酸を用いることができる。このような有機酸は、モノカルボン酸であってもよく、ジカルボン酸であってもよく、これら以外のカルボン酸であってもよい。また、このような有機酸は、脂肪族カルボン酸であってもよく、芳香族カルボン酸であってもよい。これらは１種を単独で用いてもよく、２種以上を混合して用いてもよい。このような有機酸としては、有機酸アミン塩の安定性などの観点から、炭素数３〜７のジカルボン酸であることが好ましく、炭素数５〜６のジカルボン酸であることがより好ましい。
前記ジカルボン酸としては、アジピン酸、２，４−ジエチルグルタル酸、２，２−ジエチルグルタル酸、３−メチルグルタル酸、グルタル酸、コハク酸、マロン酸が挙げられる。
前記モノカルボン酸としては、プロピオン酸、酪酸、吉草酸、カプロン酸、エナント酸などが挙げられる。
前記トリカルボン酸としては、トリメリット酸、１，２，３−プロパントリカルボン酸、クエン酸などが挙げられる。
【００３１】
前記（Ｄ２）成分の含有量としては、熱硬化性樹脂組成物１００質量％に対して、０．５質量％以上１５質量％以下であることが好ましく、１質量％以上１０質量％以下であることがより好ましい。（Ｄ２）成分の含有量が前記下限未満では、はんだぬれ性が低下する傾向にあり、他方、前記上限を超えると、ポットライフが低下する傾向にある。
【００３２】
［（Ｅ）硬化剤］
本発明に用いる（Ｅ）硬化剤としては、適宜公知の硬化剤を用いることができ、例えば、以下のようなものを用いることができる。これらの硬化剤は１種を単独で用いてもよく、２種以上を混合して用いてもよい。
潜在性硬化剤としては、例えば、ノバキュアＨＸ−３７２２、ＨＸ−３７２１、ＨＸ−３７４８、ＨＸ−３０８８、ＨＸ−３６１３、ＨＸ−３９２１ＨＰ、ＨＸ−３９４１ＨＰ（旭化成エポキシ社製、商品名）、ジシアンジアミド（ＤＩＣＹ）などが挙げられる。
脂肪族ポリアミン系硬化剤としては、例えば、フジキュアＦＸＲ−１０２０、ＦＸＲ−１０３０、ＦＸＲ−１０５０、ＦＸＲ−１０８０（富士化成工業社製、商品名）が挙げられる。
エポキシ樹脂アミンアダクト系硬化剤としては、例えば、アミキュアＰＮ−２３、ＰＮ−Ｆ、ＭＹ−２４、ＶＤＨ、ＵＤＨ、ＰＮ−３１、ＰＮ−４０（味の素ファインテクノ社製、商品名）、ＥＨ−３６１５Ｓ、ＥＨ−３２９３Ｓ、ＥＨ−３３６６Ｓ、ＥＨ−３８４２、ＥＨ−３６７０Ｓ、ＥＨ−３６３６ＡＳ、ＥＨ−４３４６Ｓ、ＥＨ−５０１６Ｓ（ＡＤＥＫＡ社製、商品名）が挙げられる。
イミダゾール系硬化促進剤としては、例えば、２Ｐ４ＭＨＺ、１Ｂ２ＰＺ、２ＭＺＡ、２ＰＺ、Ｃ１１Ｚ、Ｃ１７Ｚ、２Ｅ４ＭＺ、２Ｐ４ＭＺ、Ｃ１１Ｚ−ＣＮＳ、２ＰＺ−ＣＮＺ（四国化成工業社製など、商品名）が挙げられる。
【００３３】
前記（Ｅ）硬化剤の含有量としては、熱硬化性樹脂組成物１００質量％に対して、０．５質量％以上１０質量％以下であることが好ましく、２質量％以上９質量％以下であることがより好ましい。硬化剤の含有量が前記下限未満では、熱硬化性樹脂を硬化せしめる速度が遅延しやすい傾向にあり、他方、前記上限を超えると、反応性が速くなり、ペースト使用時間が短くなる傾向にある。
【００３４】
［（Ｆ）チクソ剤］
本発明に用いる（Ｆ）チクソ剤としては、公知のチクソ剤を適宜用いることができる。このようなチクソ剤としては、例えば、有機系チクソ剤（脂肪酸アマイド、水添ヒマシ油、オレフィン系ワックスなど）、無機系チクソ剤（コロイダルシリカ、ベントンなど）が挙げられる。これらのチクソ剤は１種を単独で用いてもよく、２種以上を混合して用いてもよい。これらの中でも、脂肪酸アマイド、コロイダルシリカ、ベントンが好ましい。また、得られるはんだ組成物のにじみにくさの観点からは、有機系チクソ剤と無機系チクソ剤との組み合わせで使用することが好ましい。具体的には、脂肪酸アマイドとコロイダルシリカとの組み合わせ、脂肪酸アマイドとベントンとの組み合わせが挙げられる。
【００３５】
前記チクソ剤の含有量としては、熱硬化性樹脂組成物１００質量％に対して、０．５質量％以上１０質量％以下であることが好ましく、１質量％以上８質量％以下であることがより好ましい。チクソ剤の含有量が前記下限未満では、チクソ性が得られず、ジェットディスペンサーなどでの塗布の際に、ノズルとの切れが低下して塗布形状が悪くなる傾向にあり、他方、前記上限を超えると、チクソ性が高すぎてシリンジニードルの詰まりにより塗布不良となりやすい傾向にある。
【００３６】
本発明に用いる熱硬化性樹脂組成物は、必要に応じて、前記（Ｂ）成分、前記（Ｃ）成分、前記（Ｄ）成分、前記（Ｅ）成分および前記（Ｆ）成分以外に、界面活性剤、カップリング剤、消泡剤、粉末表面処理剤、反応抑制剤、沈降防止剤などの添加剤を含有していてもよい。これらの添加剤の含有量としては、熱硬化性樹脂組成物１００質量％に対して、０．０１質量％以上１０質量％以下であることが好ましく、０．０５質量％以上５質量％以下であることがより好ましい。添加剤の含有量が前記下限未満では、それぞれの添加剤の効果を奏しにくくなる傾向にあり、他方、前記上限を超えると、熱硬化性樹脂組成物による接合強度が低下する傾向にある。
【００３７】
次に、本発明のはんだ組成物を用いた、配線基板および電子部品などの電極同士の接続方法について説明する。ここでは、配線基板および電子部品の電極同士を接続する場合を例に挙げて説明する。
このように配線基板および電子部品の電極同士を接続する方法としては、前記配線基板上に前記はんだ組成物を塗布する塗布工程と、前記はんだ組成物上に前記電子部品を配置し、リフロー炉により所定条件にて加熱して、前記電子部品を前記配線基板に実装するリフロー工程と、を備える方法を採用できる。
【００３８】
塗布工程においては、前記配線基板上に前記はんだ組成物を塗布する。
ここで用いる塗布装置としては、微細パターン塗布が可能な装置であればよいが、例えばジェットディスペンサーである。前記本発明のはんだ組成物は、樹脂硬化性および塗布性などに優れており、このようなジェットディスペンサーで良好に塗布可能なものである。
【００３９】
リフロー工程においては、前記はんだ組成物上に前記電子部品を配置し、リフロー炉により所定条件にて加熱する。このリフロー工程により、電子部品および配線基板の間に十分なはんだ接合を行うことができ、また、樹脂硬化を進行させることもできる。その結果、前記電子部品を前記配線基板に実装することができる。
リフロー条件は、はんだの融点に応じて適宜設定すればよい。例えば、Ｓｎ−Ｂｉ系のはんだ合金を用いる場合には、プリヒートを温度９０〜１２０℃で６０〜１２０秒行い、ピーク温度を１５０〜１８０℃に設定すればよい。
【００４０】
また、本発明のはんだ組成物を用いた接続方法は、前記接続方法に限定されるものではなく、本発明の目的を達成できる範囲での変形、改良などは本発明に含まれるものである。
例えば、前記接続方法では、リフロー工程により、配線基板と電子部品とを接着しているが、これに限定されない。例えば、リフロー工程に代えて、レーザー光を用いてはんだ組成物を加熱する工程（レーザー加熱工程）により、配線基板と電子部品とを接着してもよい。この場合、レーザー光源としては、特に限定されず、金属の吸収帯に合わせた波長に応じて適宜採用できる。レーザー光源としては、例えば、固体レーザー（ルビー、ガラス、ＹＡＧなど）、半導体レーザー（ＧａＡｓ、ＩｎＧａＡｓＰなど）、液体レーザー（色素など）、気体レーザー（Ｈｅ−Ｎｅ、Ａｒ、ＣＯ２、エキシマーなど）が挙げられる。
【実施例】
【００４１】
次に、本発明を実施例および比較例によりさらに詳細に説明するが、本発明はこれらの例によってなんら限定されるものではない。なお、実施例および比較例にて用いた材料を以下に示す。
（（Ａ）成分）
鉛フリーはんだ粉末Ａ：下記作製例１で得られた表面処理はんだ粉末、平均粒子径１０μｍ、はんだの融点は１３９℃、はんだの組成は４２Ｓｎ／５８Ｂｉ
鉛フリーはんだ粉末Ｂ：下記作製例２で得られた表面処理はんだ粉末、平均粒子径５μｍ、はんだの融点は１３９℃、はんだの組成は４２Ｓｎ／５８Ｂｉ
鉛フリーはんだ粉末Ｃ：平均粒子径１０μｍ、はんだの融点は１３９℃、はんだの組成は４２Ｓｎ／５８Ｂｉ
鉛フリーはんだ粉末Ｄ：平均粒子径２１μｍ、はんだの融点は１３９℃、はんだの組成は４２Ｓｎ／５８Ｂｉ
（（Ｂ）成分）
エポキシ樹脂：ビスフェノールＡ型およびビスフェノールＦ型液状エポキシ樹脂、商品名「ＥＸＡ−８３０ＬＶＰ」、ＤＩＣ社製
（（Ｃ）成分）
グリシジル基含有化合物Ａ：フェニルグリシジルエーテル、粘度は８ｍＰａ・ｓ、商品名「ＥＸ−１４１」、ナガセケムテックス社製
グリシジル基含有化合物Ｂ：１，４−シクロヘキシルジメタノールジグリシジルエーテル、粘度は５０ｍＰａ・ｓ、商品名「ＥＰ−４０８５Ｓ」、ＡＤＥＫＡ社製
（（Ｄ１）成分）
ジカルボン酸：アジピン酸
（（Ｄ２）成分）
有機酸アミン塩：ｎ−ブチルアミンアジピン酸塩、軟化点は１２０℃
（（Ｅ）成分）
硬化剤Ａ：２Ｐ４ＭＨＺ−ＰＷ、四国化成工業社製
硬化剤Ｂ：２ＭＺＡ−ＰＷ、四国化成工業社製
（（Ｆ）成分）
チクソ剤：商品名「ゲルオールＤ」、新日本理化社製
（他の成分）
消泡剤：商品名「フローレンＡＣ３２６Ｆ」、共栄社化学社製
【００４２】
［作製例１］
１２−ヒドロキシステアリン酸１５０ｇ、および工業用エタノール１０００ｍＬをフラスコへ入れ、５０℃に加熱し、窒素雰囲気条件下にて１５０ｒｐｍの回転数で撹拌し、１２−ヒドロキシステアリン酸を溶解させて、表面処理液を得た。この表面処理液中に、被処理はんだ粉末（合金組成：４２Ｓｎ／５８Ｂｉ、平均粒子径：１０μｍ、はんだ融点：１３９℃）１０００ｇを投入し、３時間撹拌した。撹拌終了後のはんだ粉末をイソプロピルアルコールで洗浄しながら、吸引ろ過した後に、７０℃空気乾燥オーブンで乾燥させて、表面処理はんだ粉末を得た。
［作製例２］
作製例１で用いた被処理はんだ粉末に代えて、被処理はんだ粉末（合金組成：４２Ｓｎ／５８Ｂｉ、平均粒子径：５μｍ、はんだ融点：１３９℃）を用いた以外は、作製例１と同様にして、表面処理はんだ粉末を得た。
【００４３】
［実施例１］
エポキシ樹脂６１．８質量％、チクソ剤１．２質量％、グリシジル基含有化合物Ａ２０質量％、ジカルボン酸３．５質量％、有機酸アミン塩５質量％、硬化剤Ａ４質量％、硬化剤Ｂ４質量％および消泡剤０．５質量％を容器に投入し、攪拌機にて予備混合した後、３本ロールを用いて室温にて混合し分散させて熱硬化性樹脂組成物を得た。
次に、得られた熱硬化性樹脂組成物２０質量％および鉛フリーはんだ粉末Ａ８０質量％（合計で１００質量％）を容器に投入し、混練機にて混合することではんだ組成物を調製した。
【００４４】
［実施例２〜３］
表１に示す組成に従い各材料を配合した以外は実施例１と同様にしてはんだ組成物を得た。
［比較例１〜４］
表２に示す組成に従い各材料を配合した以外は実施例１と同様にしてはんだ組成物を得た。
【００４５】
＜はんだ組成物の評価＞
はんだ組成物の性能（洋白基板へのはんだぬれ性、はんだ溶融性、樹脂硬化性、絶縁性、粘度、ジェットディスペンサーでの塗布性（吐出性）、ポットライフ）を以下のような方法で評価または測定した。得られた結果を表１および表２に示す。
（１）洋白基板へのはんだぬれ性
洋白基板（３０ｍｍ×３０ｍｍ×０．３ｍｍｔ）に、はんだ組成物を０．３０ｇ±０．０３ｇになるように乗せ、その後ホットプレートで温度１６０℃にて３０秒間加熱する。マイクロメーターで広がったはんだの高さ（Ｈ）を測定し、広がり率（Ｓｒ）を下記式（Ｆ１）より求める。この操作を、５枚繰り返し平均値を試料の広がり率とする。
Ｓｒ＝（Ｄ−Ｈ）／Ｄ×１００  ・・・（Ｆ１）
Ｄ＝１．２４Ｖ１／３  ・・・（Ｆ２）
Ｓｒ：広がり率（％）
Ｈ：広がったはんだの高さ（ｍｍ）
Ｄ：試験に用いたはんだを球とみなした場合の直径（ｍｍ）
Ｖ：試験に用いたはんだの質量／密度
そして、広がり率（Ｓｒ）の結果に基づいて下記の基準に従って、洋白基板へのはんだぬれ性を評価した。
○：７５％以上である。
△：７０％以上７５％未満である。
×：７０％未満である。
（２）はんだ溶融性
回路パターンとして直径１ｍｍ〜２ｍｍの複数のランドを有する配線基板上（ランド上）に、はんだ組成物を塗布した（厚み：０．１ｍｍ）。その後、昇温１．８℃／ｓ、１６０℃４分間保持の条件でリフロー処理を行い、試験基板を作製した。得られた試験基板について、以下の基準に従って、はんだの溶融性を評価した。
○：はんだボールがない。
△：はんだボールが５個以下である。
×：はんだボールが６個以上、または、はんだが溶融しない。
（３）樹脂硬化性
はんだ組成物を基板上に塗布し、昇温１．８℃／ｓ、１６０℃４分間保持の条件でリフロー処理を行い、試験基板を作製した。加熱後の樹脂の硬さを観察し、以下の基準に従って、樹脂硬化性を評価した。
○：樹脂が硬い。
△：樹脂を強く押すと、跡がのこる。
×：樹脂が柔らかく、タックがある。
（４）絶縁性
ＪＩＳ  Ｚ  ３２８４に記載の方法に準拠して、絶縁性を評価した。すなわち、ＪＩＳ２型基板の銅箔ランド上（導体幅０．３１８ｍｍ、導体間隔０．３１８ｍｍの銅箔ランドを有するガラスエポキシ樹脂基板上）に、１００μｍｔメタルマスクを用いて、はんだ組成物を印刷し、昇温１．８℃／ｓ、１６０℃４分間保持の条件でリフロー処理を行い、試験基板を作製した。この試験基板を８５℃、８５％ＲＨ（相対湿度）中、５０Ｖ電圧を印加し、１６８時間後の銅箔ランド表面間における絶縁抵抗値を１００Ｖ印加にて測定した。そして、以下の基準に従って、絶縁性を評価した。
○：絶縁抵抗値が１．０×１０９Ω以上である。
△：絶縁抵抗値が１．０×１０８Ω以上１．０×１０９Ω未満である。
×：絶縁抵抗値が１．０×１０８Ω未満である。
【００４６】
（５）粘度試験（粘度およびチクソ指数）
ＪＩＳ  Ｚ３２８４付随書６に準拠し、Ｅ型粘度計により測定を行った。回転数を１０ｒｐｍ、温度を２５℃にして、粘度値ηを読み取る。そして、粘度値ηの結果に基づいて下記の基準に従って、粘度を評価した。
◎：１０Ｐａ・ｓ以上３０Ｐａ・ｓ未満である。
○：３０Ｐａ・ｓ以上６０Ｐａ・ｓ未満である。
△：６０Ｐａ・ｓ以上１００Ｐａ・ｓ未満である。
×：１０Ｐａ・ｓ未満、或いは、１００Ｐａ・ｓ以上である。
また、上記と同様にして、回転数を１０ｒｐｍに調整した場合の粘度値（１０ｒｐｍ粘度）と、回転数を２．５ｒｐｍに調整した場合の粘度値（２．５ｒｐｍ粘度）とを読み取った。そして、下記式に基づいて、チクソ指数を算出した。
チクソ指数＝log［（2.5rpm粘度）／（10rpm粘度）］／log［20／5］
（６）ジェットディスペンサーでの塗布性（吐出性）
直径０．１５ｍｍφのノズルを有するジェットディスペンサーにて吐出を行い、以下の基準に従って、塗布性（吐出性）を評価した。
◎：特に良好な形状（球状）で吐出可能である。
○：良好な形状で吐出可能である。
△：楕円になるが吐出可能である。
×：吐出ができない。
（７）ポットライフ
温度４０℃にて１２時間放置後に、前記粘度試験（５）の粘度測定と同様にして、粘度測定を行う。そして、前記粘度試験（５）での粘度値を初期粘度値η１とし、温度４０℃にて１２時間放置後の粘度値を放置後粘度値η２とした時に、下記式（Ｆ３）より粘度変化率を求める。
変化率（％）＝{（η２−η１）／η１｝×１００  ・・・（Ｆ３）
そして、変化率の結果に基づいて下記の基準に従って、ポットライフを評価した。
○：変化率が２０％以下である。
×：変化率が２０％超である。
【００４７】
【表１】
2015047614.tif 000002
【００４８】
【表２】
2015047614.tif 000003
【００４９】
表１および表２に示す結果からも明らかなように、本発明のはんだ組成物（実施例１〜４）は、洋白基板へのはんだぬれ性、はんだ溶融性、樹脂硬化性、絶縁性、粘度、ジェットディスペンサーでの塗布性、ポットライフが全て良好であることが確認された。従って、本発明のはんだ組成物は、ジェットディスペンサーによりはんだ組成物を微細パターンに塗布する場合に、塗布性、樹脂硬化性、ポットライフおよびはんだ溶融性が優れることが確認された。
これに対し、表面処理が施されていない平均粒子径１０μｍのはんだ粉末を含有するはんだ組成物を用いた場合（比較例１）には、はんだ溶融性が不十分であることが分かった。また、平均粒子径２１μｍと粒子径が大きいはんだ粉末を含有するはんだ組成物を用いた場合（比較例１）には、ジェットディスペンサーでの塗布性が不十分であることが分かった。さらに、表面処理が施されていない平均粒子径１０μｍのはんだ粉末を含有するはんだ組成物において、活性剤量を多くしたものを用いた場合（比較例３）には、絶縁性およびポットライフが不十分であることが分かった。また、グリシジル基含有組成物を含まないはんだ組成物を用いた場合（比較例４）には、粘度が高すぎるために、ジェットディスペンサーでの塗布性が不十分であることが分かった。
【産業上の利用可能性】
【００５０】
本発明の微細パターン塗布用はんだ組成物は、電子部品と配線基板とを接続する技術として好適に用いることができる。